СПОСОБ ПОЛУЧЕНИЯ ПОЛИМЕРОВ С КИСЛОТНЫМИ КОНЦЕВЫМИ ГРУППАМИ РАДИКАЛЬНОЙ ПОЛИМЕРИЗАЦИЕЙ С ПЕРЕНОСОМ АТОМОВ

1. Способ получения полимеров с кислотными концевыми группами, отличающийся тем, что атомы галогена на концах полимерных цепей замещают путем добавления соответствующего соединения серы с кислотной функциональной группой, причем для выделения соединений переходного металла путем добавления того же соединения серы из полимерных растворов одновременно осаждают соединение переходного металла, которое выделяют последующим фильтрованием.
2. Способ получения полимеров с кислотными концевыми группами по п.1, отличающийся тем, что, с целью одновременного удаления атомов галогена из полимеров путем добавления соединения серы, замещают более 90% атомов галогена.
3. Способ получения полимеров с кислотными концевыми группами по п.2, отличающийся тем, что, с целью одновременного удаления атомов галогена из полимеров путем добавления соединения серы, замещают более 95% атомов галогена.
4. Способ получения полимеров с кислотными концевыми группами по п.3, отличающийся тем, что под соединением серы подразумевают меркаптан или другое органическое соединение, содержащее меркаптогруппу.
5. Способ получения полимеров с кислотными концевыми группами по п.4, отличающийся тем, что соединение серы содержит дополнительную функциональную группу.
6. Способ получения полимеров с кислотными концевыми группами по п.5, отличающийся тем, что под дополнительной функциональной группой подразумевают кислотную группу или группу, которая в существующих реакционных условиях образует кислотную группу.
7. Способ получения полимеров с кислотными концевыми группами по п.6, отличающийся тем, что под соединением серы подразумевают регулятор молекулярной массы, обычно используемый в процессах радикальной полимеризации.
8. Способ получения полимеров с кислотными концевыми группами по п.6, отличающийся тем, что под соединением серы подразумевают меркаптоуксусную кислоту или меркаптопропионовую кислоту.
9. Способ получения полимеров с кислотными концевыми группами по п.1, отличающийся тем, что соединение серы добавляют после или во время прекращения полимеризации.
10. Способ получения полимеров с кислотными концевыми группами по п.1, отличающийся тем, что мольное отношение добавляемого соединения серы к концам полимерных цепей, до этого обладающих полимеризационной активностью, составляет 1,5:1.
11. Способ получения полимеров с кислотными концевыми группами по п.10, отличающийся тем, что мольное отношение добавляемого соединения серы к концам полимерных цепей, до этого обладающих полимеризационной активностью, составляет 1,1:1.
12. Способ получения полимеров с кислотными концевыми группами по п.1, отличающийся тем, что полимеризацию осуществляют способом радикальной полимеризации с передачей атомов (ATRP).
13. Способ по п.12, отличающийся тем, что под соединениями переходного металла, используемыми в качестве катализаторов полимеризации, подразумевают соединения меди, железа, кобальта, хрома, марганца, молибдена, серебра, цинка, палладия, родия, платины, рутения, иридия, иттербия, самария, рения и/или никеля.
14. Способ по п.13, отличающийся тем, что под используемым в качестве катализатора полимеризации соединением переходного металла подразумевают соединение меди.
2
3
2
3
4
3
3
15. Способ по п.14, отличающийся тем, что соединением меди, добавляемым к системе до начала полимеризации, является оксид (CuO), бромид (CuBr), хлорид (CuCl), йодид (CuI), азид (CuN), тиоцианат (CuSCN), цианид (CuCN), нитрит (CuNO), нитрат (CuNO), тетрафторборат (CuBF), ацетат (Cu(СНСОО)) или трифторацетат (Cu(CFCOO)) меди (I)
16. Способ по п.12, отличающийся тем, что для ранее вышеупомянутой полимеризации используют содержащий активную группу X инициатор.
3
17. Способ по п.16, отличающийся тем, что под активной группой X подразумевают хлор, бром, йод, SCN и/или N.
18. Способ по п.17, отличающийся тем, что инициатор может содержать одну, две или более активных групп.
19. Способ по п.16, отличающийся тем, что при осуществляемом по пп.1-10 посредством соединения серы замещении активных групп X на концах полимерных цепей образуются группы простого тиоэфира и высвобождается кислота в виде Х-Н.
20. Способ по п.13, отличающийся тем, что катализатор перед полимеризацией совмещают с содержащим азот, кислород, серу или фосфор соединением, которое может образовать одну или несколько координационных связей с переходным металлом с формированием комплекса металл-лиганд.
21. Способ по п.20, отличающийся тем, что в качестве лигандов используют азотсодержащие хелатные лиганды.
22. Способ по п.21, отличающийся тем, что лиганд протонируют кислотой Х-Н по п.19.
23. Способ по п.22, отличающийся тем, что лиганд растворяют путем протонирования координированного переходного металла.
24. Способ по п.23, отличающийся тем, что переходный металл осаждают путем удаления лиганда.
25. Способ по п.24, отличающийся тем, что содержание металла в полимерном растворе вследствие осаждения и последующего фильтрования уменьшается по меньшей мере на 80%.
26. Способ по п.25, отличающийся тем, что содержание металла в полимерном растворе вследствие осаждения и последующего фильтрования уменьшается по меньшей мере на 95%.
27. Способ по одному из пп.1-26, отличающийся тем, что полимеры могут быть получены полимеризацией алкилакрилатов, алкилметакрилатов, стиролов, сложных виниловых эфиров, простых виниловых эфиров, фумаратов, малеатов, итаконатов, акрилонитрилов и/или других мономеров, пригодных для полимеризации способом ATRP, и/или смесей алкилакрилатов, алкилметакрилатов, сложных виниловых эфиров, простых виниловых эфиров, фумаратов, малеатов, итаконатов, стиролов, акрилонитрилов и/или других мономеров, пригодных для полимеризации способом ATRP.
28. Способ по п.27, отличающийся тем, что полимеры могут быть получены полимеризацией стиролов, алкилакрилатов, и/или алкилметакрилатов, и/или смесей, преимущественно состоящих из стиролов, алкилакрилатов и/или алкилметакрилатов.
29. Полимеры, получаемые способом по п.1, отличающиеся тем, что они синтезированы способом ATRP, обладают молекулярно-массовым распределением менее 1,5, содержат менее 0,1 мас.%, галогена и на одном из концов цепи содержат по меньшей мере одну кислотную группу.
30. Линейные полимеры по п.29, отличающиеся тем, что они получены с использованием бифункционального инициатора, содержат менее 0,1 мас.%, галогена и на обоих концах цепи содержат кислотные группы.
31. Линейные полимеры по п.30, отличающиеся тем, что они получены с использованием бифункционального инициатора, содержат менее 0,01 мас.%, галогена и на обоих концах цепи содержат кислотные группы.
32. Применение переработанных по одному из предыдущих пунктов полимеров с кислотными концевыми группами в термоклеях, клеевых композициях, герметиках, используемых для термосваривания составах, для осуществления полимераналогичных реакций, в косметической продукции и материалах для покрытий, в качестве средств диспергирования, добавок к полимерам или в упаковочных материалах.